(57)【要約】  本発明のフィルム製造方法は、長尺帯状の樹脂フィルムから枚葉状の樹脂フィルムである枚葉フィルムを取得する枚葉フィルム取得工程と、前記枚葉フィルム取得工程の後に、前記枚葉フィルムの端面を加工して端面加工フィルムを得る端面加工工程と、を含むフィルム製造方法であって、前記枚葉フィルム取得工程と前記端面加工工程との間に、前記枚葉フィルムを放置する放置環境を、少なくとも湿度を調整した雰囲気下とする環境調整工程を更に含む。
2017111048.tif 000002
【特許請求の範囲】
【請求項１】
長尺帯状の樹脂フィルムから枚葉状の樹脂フィルムである枚葉フィルムを取得する枚葉フィルム取得工程と、
前記枚葉フィルム取得工程の後に、前記枚葉フィルムの端面を加工して端面加工フィルムを得る端面加工工程と、を含むフィルム製造方法であって、
前記枚葉フィルム取得工程と前記端面加工工程との間に、前記枚葉フィルムを放置する放置環境を、少なくとも湿度を調整した雰囲気下とする環境調整工程を更に含むフィルム製造方法。
【請求項２】
前記環境調整工程では、前記放置環境の湿度及び温度を、前記端面加工工程の後に前記端面加工フィルムが使用される湿度及び温度に対して±５％及び±５℃の範囲とする、請求項１に記載のフィルム製造方法。
【請求項３】
前記環境調整工程では、前記放置環境に前記枚葉フィルムを放置する時間を、前記枚葉フィルムの単位時間当たりの寸法変化が収束に近づく時間以上とする、請求項１又は２に記載のフィルム製造方法。
【請求項４】
前記環境調整工程では、前記放置環境に前記枚葉フィルムを放置する時間を、前記枚葉フィルムの単位時間当たりの寸法変化率が０．００３％／時以下となる時間以上とする、請求項３に記載のフィルム製造方法。
【請求項５】
前記環境調整工程では、前記放置環境に前記枚葉フィルムを放置する時間を６時間以上とする、請求項３又は４に記載のフィルム製造方法。
【請求項６】
前記環境調整工程では、前記枚葉フィルムの主面を鉛直方向に沿わせて前記枚葉フィルムを放置する、請求項１から５までの何れか一項に記載のフィルム製造方法。
【請求項７】
前記枚葉フィルムは矩形状であり、
前記環境調整工程では、前記枚葉フィルムの長辺の側に沿う端面を露出させて前記枚葉フィルムを放置する、請求項１から６までの何れか一項に記載のフィルム製造方法。
【請求項８】
前記環境調整工程では、前記枚葉フィルムを複数枚重ねた積層体として前記積層体を放置する、請求項１から７までの何れか一項に記載のフィルム製造方法。
【請求項９】
前記環境調整工程では、前記積層体の主面の側にダミーフィルムを設けて前記積層体を放置する、請求項８に記載のフィルム製造方法。
【請求項１０】
前記端面加工工程では、前記枚葉フィルムの端面を研磨する、請求項１から９までの何れか一項に記載のフィルム製造方法。
【請求項１１】
前記樹脂フィルムが光学フィルムである、請求項１から１０までの何れか一項に記載のフィルム製造方法。
【請求項１２】
長方形状を有し、
湿度５２％、かつ温度２３℃の環境下で、２４時間保持した際、二つの長辺の寸法変化率が、何れも０．０００２％／時未満であるフィルム。
【発明の詳細な説明】
【技術分野】
【０００１】
本発明は、フィルム製造方法及びフィルムに関する。
本出願は、２０１５年１２月２５日に日本に出願された特願２０１５−２５４８９９号に基づき、優先権を主張し、その内容をここに援用する。
【背景技術】
【０００２】
従来、フィルム製造方法として、例えば、特許文献１に開示されたものがある。これは、長尺帯状の光学フィルムから、枚葉状の光学フィルムチップを切り出す方法に関するものである。
例えば、光学フィルムチップは、液晶パネルの表示領域に合わせたサイズに切り出された後、液晶パネルに貼り合わされる。
【先行技術文献】
【特許文献】
【０００３】
【特許文献１】特開２００３−２５５１３２号公報
【発明の概要】
【発明が解決しようとする課題】
【０００４】
ところで、光学フィルムチップは、切り出し直後に液晶パネルに貼り合わされることは少なく、液晶パネルに貼り合わされるまでは放置されることが多い。光学フィルムチップは、上記の放置環境の湿度の大小によって伸縮する。そのため、光学フィルムチップを液晶パネルの表示領域に合わせたサイズに切り出したとしても、その後、液晶パネルに貼り合わせる際には、光学フィルムチップのサイズが変化していることがある。このため、光学フィルムチップを液晶パネルの表示領域に精度良く貼り合わせることが困難となる可能性があった。一方、最近では、表示装置の挟額縁化が進んでおり、光学フィルムチップに対して従来よりも厳しい寸法精度が求められるようになっている。例えば、従来の寸法公差は±１００〜１５０μｍ程度であったが、最近では±３０〜５０μｍ程度の寸法公差が求められている。今後、更に要求精度が厳しくなり、従来の製法により得られた光学フィルムチップでは対応できなくなると予想される。【０００５】
本発明は上記事情に鑑みてなされたもので、フィルムの寸法精度を向上することができるフィルム製造方法及び寸法精度が向上したフィルムを提供する。
【課題を解決するための手段】
【０００６】
上記の目的を達成するために、本発明は以下の手段を採用した。
（１）本発明の一つの態様に係るフィルム製造方法は、長尺帯状の樹脂フィルムから枚葉状の樹脂フィルムである枚葉フィルムを取得する枚葉フィルム取得工程と、前記枚葉フィルム取得工程の後に、前記枚葉フィルムの端面を加工して端面加工フィルムを得る端面加工工程と、を含むフィルム製造方法であって、前記枚葉フィルム取得工程と前記端面加工工程との間に、前記枚葉フィルムを放置する放置環境を、少なくとも湿度を調整した雰囲気下とする環境調整工程を更に含む。【０００７】
（２）上記（１）のフィルム製造方法において、前記環境調整工程では、前記放置環境の湿度及び温度を、前記端面加工工程の後に前記端面加工フィルムが使用される湿度及び温度に対して±５％及び±５℃の範囲とする。【０００８】
（３）上記（１）又は（２）のフィルム製造方法において、前記環境調整工程では、前記放置環境に前記枚葉フィルムを放置する時間を、前記枚葉フィルムの単位時間当たりの寸法変化が収束に近づく時間以上とする。【０００９】
（４）上記（３）のフィルム製造方法において、前記環境調整工程では、前記放置環境に前記枚葉フィルムを放置する時間を、前記枚葉フィルムの単位時間当たりの寸法変化率が０．００３％／時以下となる時間以上とする。【００１０】
（５）上記（３）又は（４）のフィルム製造方法において、前記環境調整工程では、前記放置環境に前記枚葉フィルムを放置する時間を６時間以上とする。【００１１】
（６）上記（１）から（５）までの何れかのフィルム製造方法において、前記環境調整工程では、前記枚葉フィルムの主面を鉛直方向に沿わせて前記枚葉フィルムを放置する。【００１２】
（７）上記（１）から（６）までの何れかのフィルム製造方法において、前記枚葉フィルムは矩形状であり、前記環境調整工程では、前記枚葉フィルムの長辺の側に沿う端面を露出させて前記枚葉フィルムを放置する。【００１３】
（８）上記（１）から（７）までの何れかのフィルム製造方法において、前記環境調整工程では、前記枚葉フィルムを複数枚重ねた積層体として前記積層体を放置する。【００１４】
（９）上記（８）のフィルム製造方法において、前記環境調整工程では、前記積層体の主面の側にダミーフィルムを設けて前記積層体を放置する。【００１５】
（１０）上記（１）から（９）までの何れかのフィルム製造方法において、前記端面加工工程では、前記枚葉フィルムの端面を研磨する。【００１６】
（１１）上記（１）から（１０）までの何れかのフィルム製造方法において、前記樹脂フィルムが光学フィルムである。【００１７】
（１２）本発明の一つの態様に係るフィルムは、長方形状を有し、湿度５２％、かつ温度２３℃の環境下で、２４時間保持した際、二つの長辺の寸法変化率が、何れも０．０００２％／時未満である。
【発明の効果】
【００１８】
本発明によれば、フィルムの寸法精度を向上することができるフィルム製造方法及び寸法精度が向上したフィルムを提供することができる。
【図面の簡単な説明】
【００１９】
【図１】液晶表示パネルの一例を示す平面図である。
【図２】図１のＩＩ−ＩＩ断面図である。
【図３】光学フィルムの一例を示す断面図である。
【図４】実施形態に係るフィルム製造方法を示す斜視図である。
【図５】実施形態に係るフィルム製造方法のフローチャートである。
【図６】実施形態に係る枚葉フィルムの放置状態の例を示す斜視図である。
【図７】実施形態に係る枚葉フィルムの放置状態の他の例を示す斜視図である。
【図８】枚葉フィルムの放置状態の変形例を示す斜視図である。
【図９】枚葉フィルムの放置状態の他の変形例を示す斜視図である。
【図１０】実施例におけるフィルムの長辺の寸法変化量を説明するためのグラフである。
【図１１】実施例におけるフィルムの短辺の寸法変化量を説明するためのグラフである。
【図１２】実施例におけるフィルムの放置状態を説明するための図である。
【図１３】実施例におけるフィルムの第一長辺の寸法変化量を説明するためのグラフである。
【図１４】実施例におけるフィルムの第二長辺の寸法変化量を説明するためのグラフである。
【図１５】実施例におけるフィルムの第一短辺の寸法変化量を説明するためのグラフである。
【図１６】実施例におけるフィルムの第二短辺の寸法変化量を説明するためのグラフである。
【図１７】実施例及び比較例におけるフィルムの第一長辺の寸法変化量を示すグラフである。
【図１８】実施例及び比較例におけるフィルムの第二長辺の寸法変化量を示すグラフである。
【図１９】実施例及び比較例におけるフィルムの第一短辺の寸法変化量を示すグラフである。
【図２０】実施例及び比較例におけるフィルムの第二短辺の寸法変化量を示すグラフである。
【発明を実施するための形態】
【００２０】
以下、本発明の実施形態について、図面を参照して詳細に説明する。
本実施形態では、樹脂フィルムとして光学フィルムを用いたフィルム製造方法について説明する。
【００２１】
例えば、光学フィルムとしては、偏光フィルム、位相差フィルム及び輝度向上フィルム等が挙げられる。例えば、光学フィルムは、液晶表示パネルや有機ＥＬ表示パネル等のパネル状の光学表示部品（光学表示パネル）に貼合されて用いられる。
【００２２】
本実施形態では、光学表示デバイスとして透過型の液晶表示装置（不図示）を例示して説明する。透過型の液晶表示装置は、液晶表示パネルと、バックライトとを備えている。この液晶表示装置では、バックライトから出射された照明光を液晶表示パネルの裏面側から入射し、液晶表示パネルにより変調された光を液晶表示パネルの表面側から出射することによって、画像を表示することが可能である。
【００２３】
（光学表示デバイス）
先ず、光学表示デバイスとして、図１及び図２に示す液晶表示パネルＰの構成について説明する。図１は、液晶表示パネルＰの一例を示す平面図である。図２は、図１のＩＩ−ＩＩ断面図である。尚、図２では、断面を示すハッチングの図示を省略している。
【００２４】
液晶表示パネルＰは、図１及び図２に示すように、第一の基板Ｐ１と、第一の基板Ｐ１に対向して配置された第二の基板Ｐ２と、第一の基板Ｐ１と第二の基板Ｐ２との間に配置された液晶層Ｐ３とを備えている。
【００２５】
第一の基板Ｐ１は、平面視で長方形状をなす透明基板からなる。第二の基板Ｐ２は、第一の基板Ｐ１よりも比較的小形の長方形状をなす透明基板からなる。液晶層Ｐ３は、第一の基板Ｐ１と第二の基板Ｐ２との間の周囲をシール材（不図示）で封止し、シール材によって囲まれた平面視で長方形状をなす領域の内側に配置されている。液晶表示パネルＰでは、平面視で液晶層Ｐ３の外周の内側に収まる領域を表示領域Ｐ４とし、この表示領域Ｐ４の周囲を囲む外側の領域を額縁部Ｇとする。
【００２６】
液晶表示パネルＰの裏面（バックライト側）には、偏光フィルムとしての第一の光学フィルムＦ１１と、この第一の光学フィルムＦ１１に重ねて輝度向上フィルムとして用いられる第三の光学フィルムＦ１３とが順に積層されて貼合されている。液晶表示パネルＰの表面（表示面側）には、偏光フィルムとしての第二の光学フィルムＦ１２が貼合されている。以下、第一、第二及び第三の光学フィルムＦ１１，Ｆ１２，Ｆ１３を光学フィルムＦ１Ｘと総称することがある。
【００２７】
（光学フィルム）
次に、図３に示す光学フィルムＦ１Ｘを構成する光学シートＦＸの一例について説明する。図３は、光学シートＦＸの構成を示す断面図である。尚、図３では、断面を示すハッチングの図示を省略している。
【００２８】
光学フィルムＦ１Ｘは、図３に示す長尺帯状の光学シートＦＸから所定の長さのシート片を切り出すことによって得られる。具体的には、この光学シートＦＸは、基材シートＦ４と、基材シートＦ４の一方の面（図３中の上面）に設けられた粘着層Ｆ５と、粘着層Ｆ５を介して基材シートＦ４の一方の面に設けられたセパレータシートＦ６と、基材シートＦ４の他方の面（図３中の下面）に設けられた表面保護シートＦ７とを有する。
【００２９】
基材シートＦ４は、例えば、偏光フィルムの場合、偏光子Ｆ４ａを、一対の保護フィルムＦ４ｂ，Ｆ４ｃが挟み込む構造を有している。
粘着層Ｆ５は、基材シートＦ４を液晶表示パネルＰに貼着するものである。
セパレータシートＦ６は、粘着層Ｆ５を保護するものである。セパレータシートＦ６を、光学フィルムＦ１Ｘから剥離、除去することにより、粘着層Ｆ５を露出させる。その後、光学フィルムＦ１Ｘを液晶表示パネルＰへ貼り合わせる。尚、光学フィルムＦ１ＸからセパレータシートＦ６を除いた部分（光学フィルムＦ１Ｘとなる部分）は、貼合シートＦ８とされる。
表面保護シートＦ７は、基材シートＦ４の表面を保護するものである。表面保護シートＦ７は、基材シートＦ４が液晶表示パネルＰに貼着された後に、基材シートＦ４の表面から剥離される。
【００３０】
尚、基材シートＦ４については、一対の保護フィルムＦ４ｂ，Ｆ４ｃのうちの何れか一方を省略してもよい。例えば、粘着層Ｆ５側の保護フィルムＦ４ｂを省略して、偏光子Ｆ４ａの表面に粘着層Ｆ５が直接設けられていてもよい。又、表面保護シートＦ７側の保護フィルムＦ４ｃには、例えば、液晶表示パネルＰの最外面を保護するハードコート処理や、防眩効果が得られるアンチグレア処理などの表面処理が施されていてもよい。又、基材シートＦ４については、上述した積層構造のものに限らず、単層構造のものであってもよい。又、本実施形態で説明する光学フィルムＦ１Ｘにおいては、表面保護シートＦ７を省略してもよい。
【００３１】
（フィルム製造方法）
次に、本実施形態に係るフィルム製造方法について説明する。図４は、本実施形態に係るフィルム製造方法を示す斜視図である。図５は、本実施形態に係るフィルム製造方法のフローチャートである。
【００３２】
例えば、本実施形態に係るフィルム製造方法は、偏光フィルムの両面に表面保護フィルムが貼合された光学フィルムＦ１０Ｘを製造する方法である。このフィルム製造方法は、光学フィルムＦ１０Ｘの製造工程を含んでもよい。また、例えば、本実施形態に係るフィルム製造方法は、長尺帯状の偏光フィルムの原反ロール（不図示）を製造する原反ロール製造工程と、長尺帯状の偏光フィルムに長尺帯状の表面保護フィルムを貼合して長尺帯状の光学フィルムＦ１０Ｘの原反ロールＲ１を製造する貼合工程と、を含む。
【００３３】
例えば、上記の原反ロール製造工程では、ＰＶＡ（Polyvinyl Alcohol）などの偏光子の基材となるフィルムに対して、染色処理、架橋処理及び延伸処理などを施した後、前記処理を施したフィルムの両面に、ＴＡＣ（Triacetylcellulose）などの保護フィルムを貼合することによって長尺帯状の偏光フィルムを製造し、製造された偏光フィルムを芯材に巻き取ることによって原反ロール（不図示）を得る。
【００３４】
貼合工程では、長尺帯状の偏光フィルムの原反ロール及び長尺帯状の表面保護フィルムの原反ロール（何れも不図示）から、長尺帯状の偏光フィルム及び長尺帯状の表面保護フィルムをそれぞれ巻き出しつつ、これらをニップロール等で挟み込んで貼合し、引き出すことによって長尺帯状の光学フィルムＦ１０Ｘを製造する。そして、製造された光学フィルムＦ１０Ｘを芯材に巻き取ることにより、原反ロールＲ１を得る。上記の表面保護フィルムとしては、例えば、ＰＥＴ（Polyethylene terephthalate）などが用いられる。
【００３５】
図４及び図５に示すように、本実施形態のフィルム製造方法は、長尺帯状の光学フィルムＦ１０Ｘから枚葉状の光学フィルムである枚葉フィルム１１を取得する枚葉フィルム取得工程（図５に示すステップＳ１）と、枚葉フィルム取得工程の後に、枚葉フィルム１１を放置する放置環境を、少なくとも湿度を調整した雰囲気下とする環境調整工程（図５に示すステップＳ２）と、環境調整工程の後に、枚葉フィルム１１の端面を研磨（加工）して端面加工フィルム１１Ａを得る端面加工工程（図５に示すステップＳ３）と、を更に含む。
【００３６】
（枚葉フィルム取得工程）
図４に示すように、枚葉フィルム取得工程では、図４中では不図示の切断装置を用いて、長尺帯状の光学フィルムＦ１０Ｘから複数の矩形状の枚葉フィルム１１を切り出す。上記の切断装置としては、例えば、枚葉フィルム１１の長辺の長さに対応した間隔で並ぶ複数のカッターと、枚葉フィルム１１の短辺の長さに対応した間隔で並ぶ複数のカッターとが平面視格子状に配置されているものなどを用いることができる。この切断装置において、４つのカッターにより矩形状に切り出される領域は、１つの枚葉フィルム１１の切り出し領域となっている。なお、切断装置としてレーザーカッターを用いてもよい。
【００３７】
なお、図４では、長尺帯状の光学フィルムＦ１０Ｘから長方形状の枚葉フィルム１１を切り出す例を示したが、これに限らない。切り出す枚葉フィルム１１の形状は、種々の形状を採用することができる。例えば、枚葉フィルム１１の形状は、正方形、菱形、六角形、又は八角形等の多角形形状であってもよいし、円形、又は楕円形等の曲線を持つ形状であってもよいし、曲線状の端辺と直線状の端辺とを持つ形状であってもよい。
【００３８】
（環境調整工程）
環境調整工程では、放置環境の湿度及び温度を、端面加工工程の後に端面加工フィルム１１Ａが使用される湿度及び温度（目標値）に近づけた環境に調整する。例えば、環境調整工程では、放置環境の湿度及び温度を、端面加工フィルム１１Ａを、光学フィルムＦ１Ｘ（図３参照）として液晶表示パネルＰ（図２参照）に貼り合わせるときの湿度及び温度と実質的に同一とする。例えば、放置環境の湿度及び温度は、目標値に対し±５％及び±５℃の範囲とすることが好ましく、目標値に対し±３％及び±３℃の範囲とすることがより好ましい。なお、本実施形態では、環境調整工程において枚葉フィルム１１を湿潤（吸湿）させる例を説明する。ここで、本明細書において説明する「湿度」とは、相対湿度のことであり、室温における飽和水蒸気圧に対する実際の空気の水蒸気圧の比である。
【００３９】
例えば、環境調整工程における放置環境は、複数の枚葉フィルム１１を収容可能な収容室１５の内部において設定される。なお、環境調整工程における放置環境は、枚葉フィルム取得工程における切断装置の使用環境と同じであってもよい。すなわち、環境調整工程における枚葉フィルム１１の放置は、枚葉フィルム取得工程と同じ環境で行ってもよい。
【００４０】
収容室１５は、収容室１５の内部の湿度及び温度が調整可能に構成されている。収容室１５には、不図示の湿度調整装置及び温度調整装置が設けられている。例えば、収容室１５としては、収容室１５の内部を清浄に維持可能なクリーンルームを用いることができる。
【００４１】
一般に、クリーンルームは、枚葉フィルム１１が偏光フィルム等の光学フィルムである場合に用いられる。本発明の効果をより有効に発揮させる上でも、収容室１５の環境は、クリーンルームの環境に近づける（一致させる）ことがより好ましい。通常、クリーンルームの環境は、湿度４７％〜５７％、かつ温度１８℃〜２８℃である。
【００４２】
次に、本実施形態に係る枚葉フィルム１１の放置状態について説明する。図６は、本実施形態に係る枚葉フィルム１１の放置状態の例を示す斜視図である。図7は、本実施形態に係る枚葉フィルム１１の放置状態の他の例を示す斜視図である。
【００４３】
図６及び図７に示すように、環境調整工程では、枚葉フィルム１１の主面１１ａを鉛直方向Ｖ１に沿わせる。また、環境調整工程では、枚葉フィルム１１の長辺の側に沿う端面１１ｅを露出させて枚葉フィルム１１を放置する。
なお、本明細書において説明する「枚葉フィルム１１の主面１１ａ」とは、枚葉フィルム１１における両面のうちの何れか一方の面である。
【００４４】
図６においては、枚葉フィルム１１を一枚ずつ立て掛け可能なフィルム立て掛け台２０を例示している。
図６に示すように、フィルム立て掛け台２０は、枚葉フィルム１１の配列方向に長手方向を有する矩形板状の底板部２１と、底板部２１の一端部に接続されるとともに鉛直方向Ｖ１に沿う方向に起立し、かつ枚葉フィルム１１の配列方向に長手方向を有する長方形板状の側壁部２２と、底板部２１の他端部（側壁部２２とは反対側の端部）の下面に接続されるとともに枚葉フィルム１１の配列方向に長手方向を有する角柱状の底支持部２３と、底板部２１及び側壁部２２に接続されるとともに枚葉フィルム１１よりも小さい矩形枠状をなし、かつ枚葉フィルム１１の配列方向に間隔を開けて配置される仕切り枠２４と、を備える。
【００４５】
フィルム立て掛け台２０において、隣り合う２つの仕切り枠２４の間には、仕切り枠２４に立て掛かるように１枚の枚葉フィルム１１が配置されている。隣り合う２つの仕切り枠２４の間の間隔は、枚葉フィルム１１の厚みよりも十分に大きくなっている。仕切り枠２４の開口部２４ｈからは、枚葉フィルム１１の主面１１ａが露出するように構成されている。
また、フィルム立て掛け台２０においては、枚葉フィルム１１の底板部２１とは反対側の長辺、及び、枚葉フィルム１１の側壁部２２とは反対側の短辺に沿う端面１１ｅが露出するように構成されている。これにより、枚葉フィルム１１を可及的に露出させることができるため、環境調整工程において枚葉フィルム１１を十分に湿潤させることができる。
なお、環境調整工程において枚葉フィルム１１を十分に湿潤させる観点からは、枚葉フィルム１１の２つの長辺の側に沿う端面１１ｅを露出させて放置することがより好ましい。
【００４６】
フィルム立て掛け台２０おいて、枚葉フィルム１１の底支持部２３の側の端部は、底支持部２３よりも側方にはみ出ている。また、フィルム立て掛け台２０は、底支持部２３の側ほど上方に位置するように傾斜している。これにより、枚葉フィルム１１をフィルム立て掛け台２０に立て掛けたり、あるいはフィルム立て掛け台２０から取り出したりする作業がし易くなるため、作業性を向上することができる。
【００４７】
図７においては、枚葉フィルム１１を複数重ねた積層体１２を支持可能なフィルム支持台３０を例示している。
図７に示すように、フィルム支持台３０は、矩形板状の基台３１と、基台３１の上面に接続されるとともに、鉛直方向Ｖ１に沿う方向に起立し、かつ積層体１２の厚み方向（枚葉フィルム１１の配列方向）に間隔を開けて配置される角柱状の支持柱３２とを備える。支持柱３２は、積層体１２を積層体１２の厚み方向で挟むように一対で設けられている。一対の支持柱３２は、積層体１２の長手方向（枚葉フィルム１１の長手方向）に間隔を開けて複数（例えば、本実施形態で参照する図７中においては２組）配置されている。
【００４８】
積層体１２の主面の側（一対の支持柱３２に近接する側）には、ダミーフィルム１３が設けられている。ダミーフィルム１３は、製品として使用されないフィルムである。本実施形態において、ダミーフィルム１３としても枚葉フィルム１１を用いる。例えば、１００枚の枚葉フィルム１１を重ねて積層体１２とした場合、１枚目の枚葉フィルム１１と１００枚目の枚葉フィルム１１とをダミーフィルム１３とする。
【００４９】
フィルム支持台３０において、一対の支持柱３２（積層体１２の厚み方向に隣り合う２つの支持柱３２）の間の間隔は、積層体１２の姿勢を維持可能な程度に、積層体１２の厚みよりも若干大きくなっている。積層体１２において、隣り合う２つの枚葉フィルム１１の間からは、枚葉フィルム１１の主面１１ａが露出するようになっている。また、フィルム支持台３０において、一対の支持柱３２の間からは、積層体１２における枚葉フィルム１１の基台３１とは反対側の長辺及び枚葉フィルム１１の短辺に沿う端面１１ｅが露出するようになっている。これにより、枚葉フィルム１１を可及的に露出させて放置することができるため、環境調整工程において枚葉フィルム１１を十分に湿潤させることができる。
【００５０】
フィルム支持台３０において、一対の支持柱３２の間の間隔は、十分な厚みの積層体１３（十分な枚数の枚葉フィルム１１）を配置可能に大きくなっている。これにより、十分な枚数の枚葉フィルム１１をまとめてフィルム支持台３０に支持させたり、フィルム支持台３０から取り出したりすることができるため、作業性を向上させることが可能になる。
【００５１】
なお、積層体１２において、枚葉フィルム１１の重ね枚数は、枚葉フィルム１１の厚みなどを考慮して任意に設定することができる。例えば、枚葉フィルム１１の重ね枚数は、後工程での取り扱いなどを考慮して、５０枚以上かつ３００枚以下とすることが好ましい。
【００５２】
環境調整工程では、枚葉フィルム１１を複数枚重ねた積層体１２として放置することで、以下のような効果を奏する。まず、環境調整工程の後に、枚葉フィルム１１の端面加工を効率よく行うことができる。また、端面加工フィルム１１Ａの寸法変化及びカール変化を効果的に抑制することができる。
【００５３】
次に、環境調整工程において、放置環境に枚葉フィルム１１を放置する時間について説明する。
環境調整工程では、放置環境に枚葉フィルム１１を放置する時間（以下「放置時間」という。）を、枚葉フィルム１１の単位時間当たりの寸法変化が収束に近づく時間以上とする。ここで、本実施形態で説明する「枚葉フィルムの単位時間当たりの寸法変化が収束に近づく時間」とは、具体的には、以下のような時間である。
例えば、環境調整工程では、放置時間を、枚葉フィルム１１の単位時間当たりの寸法変化率が０．００３％／時以下となる時間以上とすることができる。なお、環境調整工程では、放置時間を、枚葉フィルム１１の単位時間当たりの寸法変化率が０．００２％／時以下となる時間以上とすることがより好ましい。また、環境調整工程では、放置時間を、枚葉フィルム１１の長辺および短辺の全ての辺の単位時間当たりの寸法変化率が上記の値以下となる時間以上とすることがさらに好ましい。
また、環境調整工程では、放置時間を６時間以上とすることがより好ましい。
なお、上記の寸法変化率は、枚葉フィルム１１の単位時間当たりの寸法変化量から求められる。なお、単位時間当たりの寸法変化率（％／時）は、以下の式（Ｉ）により算出する。
Ｗ＝（Ｘ／Ｙ）×１００（％）÷Ｚ（時）  ・・・（Ｉ）
ここで、上記式（Ｉ）中において、「Ｗ」は寸法変化率（％／時）、「Ｘ」はフィルムの長辺または短辺の長さをＺ時間を置いて２回測定した際の、１回目の長さと２回目の長さの差である寸法変化量（ｍｍ）、「Ｙ」は寸法変化前の長辺または短辺の長さ（ｍｍ）、１回目と２回目の測定の間の時間「Ｚ」（時）とする。フィルムの長さをＺ時間を置いて２回測定するとは、例えばフィルムを前記放置する前に１回目、放置した後に２回目に測定することができる。
【００５４】
（端面加工工程）
図４に示すように、端面加工工程では、不図示の研磨装置を用いて、枚葉フィルム１１の４辺に沿う端面１１ｅ（図６及び図７参照）を研磨して端面加工フィルム１１Ａを得る。例えば、研磨装置としては、メガロテクニカ株式会社製の中小型研磨機（型式ＰＬＢＰ３００）を用いることができる。また、研磨量は、例えば、各辺において、０．３〜２ｍｍ程度である。
【００５５】
以上説明したように、本実施形態に係るフィルム製造方法は、長尺帯状の光学フィルムＦ１０Ｘから枚葉状の枚葉フィルム１１を取得する枚葉フィルム取得工程と、枚葉フィルム取得工程の後に、枚葉フィルム１１の端面１１ｅを研磨して端面加工フィルム１１Ａを得る端面加工工程と、を含むフィルム製造方法であって、枚葉フィルム取得工程と端面加工工程との間に、枚葉フィルム１１を放置する放置環境を、少なくとも湿度を調整した雰囲気下とする環境調整工程を更に含むものである。
【００５６】
本実施形態によれば、枚葉フィルム取得工程と端面加工工程との間において、枚葉フィルム１１を放置する放置環境を少なくとも湿度を調整した雰囲気下とする環境調整工程を更に含むことで、以下のような効果を奏する。すなわち、環境調整工程を経ずに端面加工工程に至る場合と比較して、端面加工工程の前の環境調整工程において、予め枚葉フィルム１１を湿潤によって伸張させることができるため、端面加工フィルム１１Ａの使用時に、この端面加工フィルム１１Ａが湿潤によって過度に伸張することを抑制することができる。これにより、端面加工フィルム１１Ａを液晶表示パネルＰの表示領域Ｐ４に合わせたサイズに切り出した場合であって、その後、液晶表示パネルＰに貼り合わせる際に、端面加工フィルム１１Ａのサイズが過度に変化することを抑制することができる。したがって、フィルム（端面加工フィルム１１Ａ）の寸法精度を向上させることができる。
【００５７】
また、環境調整工程では、放置環境の湿度及び温度を、端面加工工程の後に端面加工フィルム１１Ａが使用される湿度及び温度に近づけることで、以下のような効果を奏する。すなわち、環境調整工程において、端面加工フィルム１１Ａの使用環境に合わせて、予め枚葉フィルム１１を湿潤によって伸張させることができるため、端面加工フィルム１１Ａの使用時において、端面加工フィルム１１Ａが湿潤によって過度に伸張することを効果的に抑制することができる。したがって、フィルムの寸法精度をより一層向上させることができる。
【００５８】
また、環境調整工程では、放置時間を、上記のように、枚葉フィルム１１の単位時間当たりの寸法変化が収束に近づく時間以上とすることで、以下の効果を奏する。即ち、環境調整工程において、予め枚葉フィルム１１を湿潤によって十分に伸張させきることができるため、端面加工フィルム１１Ａの使用時に、この端面加工フィルム１１Ａが湿潤によって過度に伸張することを効果的に抑制することができる。したがって、フィルムの寸法精度をより一層向上させることができる。
【００５９】
また、環境調整工程では、放置時間を、枚葉フィルム１１の単位時間当たりの寸法変化率が０．００３％／時以下となる時間以上とすることで、以下の効果を奏する。即ち、環境調整工程において、予め枚葉フィルム１１を、これ以上寸法変化しない程度まで伸張させることができるため、端面加工フィルム１１Ａの使用時に、この端面加工フィルム１１Ａが湿潤によって過度に伸張することを効果的に抑制することができる。したがって、フィルムの寸法精度をより一層向上させることができる。
【００６０】
また、環境調整工程では、放置時間を６時間以上とすることで、以下のような効果を奏する。即ち、環境調整工程において、枚葉フィルム１１の寸法変化に最大限寄与し得る時間で、枚葉フィルム１１を、予め湿潤によって十分に伸張させきることができるため、端面加工フィルム１１Ａの使用時に、この端面加工フィルム１１Ａが湿潤によって過度に伸張することを時間管理で効果的に抑制することができる。したがって、フィルムの寸法精度がより一層向上するとともに、時間管理による作業性を向上させることができる。
【００６１】
また、環境調整工程では、枚葉フィルム１１の主面１１ａを鉛直方向Ｖ１に沿わせることで、以下のような効果を奏する。即ち、枚葉フィルム１１の主面１１ａを水平方向に沿わせる場合（例えば、枚葉フィルム１１をそのまま平坦な載置台に置く場合）と比較して、枚葉フィルム１１に自重がかからないようにしつつ、枚葉フィルム１１を可及的に露出させることができる。これにより、環境調整工程において、予め枚葉フィルム１１を湿潤によって十分に伸張させることができるため、端面加工フィルム１１Ａの使用時に、この端面加工フィルム１１Ａが湿潤によって過度に伸張することを効果的に抑制することができる。したがって、フィルムの寸法精度をより一層向上させることができる。
【００６２】
また、環境調整工程では、枚葉フィルム１１の長辺の側に沿う端面１１ｅを露出させることで、以下のような効果を奏する。即ち、環境調整工程において、枚葉フィルム１１の短辺の側に沿う端面１１ｅを露出させる場合と比較して、枚葉フィルム１１を長い端面１１ｅで可及的に露出させることができる。これにより、環境調整工程において、予め枚葉フィルム１１を湿潤によって十分に伸張させることができるため、端面加工フィルム１１Ａの使用時に、この端面加工フィルム１１Ａが湿潤によって過度に伸張することを効果的に抑制することができる。したがって、フィルムの寸法精度をより一層向上させることができる。
【００６３】
また、環境調整工程では、枚葉フィルム１１を複数枚重ねた積層体１２とすることで、以下のような効果を奏する。即ち、環境調整工程において、枚葉フィルム１１を積層体１２単位で放置することができるため、枚葉フィルム１１を１枚ずつ放置する場合と比較して、作業性が向上するとともに、作業時間を短縮することができる。
【００６４】
また、環境調整工程では、積層体１２の主面の側にダミーフィルム１３を設けることで、以下のような効果を奏する。即ち、環境調整工程において、積層体１２の厚み方向でダミーフィルム１３よりも内側の複数の枚葉フィルム１１を保護することができるため、枚葉フィルム１１を湿潤によって伸張させる際に外乱などが影響することを可及的に小さく抑えることができる。したがって、フィルムの寸法精度をより一層向上させることができる。
【００６５】
また、端面加工工程では、枚葉フィルム１１の端面１１ｅを研磨することで、以下のような効果を奏する。即ち、端面加工工程において、枚葉フィルム１１の端面１１ｅを切断する場合と比較して、枚葉フィルム１１の端面１１ｅをより一層滑らかに加工することができるため、端面加工フィルム１１Ａのサイズを製品サイズに適合させ易くなる。
【００６６】
以下、本発明に係るフィルム製造方法の実施形態の変形例について説明する。以下の変形例において、上記実施形態と共通する構成要素については、同じ符号を付し、その詳細な説明は省略する。
【００６７】
（枚葉フィルムの放置状態の変形例）
図８は、環境調整工程における枚葉フィルム１１の放置状態の変形例を示す斜視図である。
上記実施形態では、積層体１２が、基台３１と支持柱３２とを備えたフィルム支持台３０で支持されている例（図７参照）を挙げた。これに対し、本変形例では、図８に示すように、積層体１２が、断面Ｌ字状のフィルム載置台４０に載置されている。
【００６８】
図８に示すように、フィルム載置台４０は、矩形板状の第一支持板４１と、第一支持板４１の一端部に接続されるとともに鉛直方向Ｖ１に沿う方向に起立し、かつ積層体１２の厚み方向に長手方向を有する長方形板状の第二支持板４２とを備える。
【００６９】
フィルム載置台４０において、第一支持板４１及び第二支持板４２の積層体１２の厚み方向に沿った長さは、積層体１２の厚みよりも十分に長く構成されている。積層体１２は、一方の短辺を第二支持板４２に沿わせるように、第二支持板４２に寄りかかるように支持されている。第二支持板４２の厚みは、積層体１２の姿勢を維持可能な程度に、十分に大きく構成されている。フィルム載置台４０においては、積層体１２における枚葉フィルム１１の第一支持板４１とは反対側の長辺、及び枚葉フィルム１１の第二支持板４２とは反対側の短辺に沿う端面１１ｅが露出するように構成されている。これにより、枚葉フィルム１１を可及的に露出させることができるため、環境調整工程において枚葉フィルム１１を十分に湿潤させることができる。
【００７０】
図９は、環境調整工程における枚葉フィルム１１の放置状態の他の変形例を示す斜視図である。
上記変形例では、積層体１２が、一方の短辺を第二支持板４２に沿わせるように第二支持板４２に寄りかかって支持されている例（図８参照）を挙げた。これに対し、本変形例では、図９に示すように、積層体１２は、一方の長辺の一部（積層体１２の下部）を第二支持板４２に沿わせるように、第二支持板４２に寄りかかって支持されている。言い換えると、積層体１２は、長手方向を鉛直方法Ｖ１に沿わせるように起立している。
【００７１】
本変形例によれば、積層体１２が、一方の長辺の一部を第二支持板４２に沿わせるように第二支持板４２に寄りかかって支持されていることで、以下のような効果を奏する。即ち、積層体１２が、一方の短辺を第二支持板４２に沿わせるように第二支持板４２に寄りかかって支持されている場合と比較して、枚葉フィルム１１を長い端面１１ｅで可及的に露出させることができる。これにより、環境調整工程において、予め枚葉フィルム１１を湿潤によって十分に伸張させることができるため、端面加工フィルム１１Ａの使用時において、端面加工フィルム１１Ａが湿潤によって過度に伸張することを効果的に抑制することができる。したがって、フィルムの寸法精度をより一層向上させることができる。
【００７２】
なお、本発明は、上記実施形態のものに必ずしも限定されるものではなく、本発明の趣旨を逸脱しない範囲において種々の変更を加えることが可能である。
【００７３】
例えば、枚葉フィルム１１の形状が長方形状以外である場合（例えば、菱形、六角形、八角形、円形、又は楕円形等）には、環境調整工程において、枚葉フィルム１１の端面を可及的に露出させることが好ましい。具体的には、枚葉フィルム１１の各端辺のうち、最も長い端辺を露出させることが好ましい。これにより、環境調整工程において枚葉フィルム１１を湿潤によって十分に伸張させることができる。
【００７４】
また、本発明においては、枚葉フィルム１１の形状が対称性を有する形状（例えば、正方形、菱形、正六角形、正八角形、又は円形等）である場合には、以下のような効果を奏する。即ち、枚葉フィルム１１の寸法変化を端面から中心部にかけて均一に抑制することができるため、寸法変化による応力を緩和することができる。したがって、枚葉フィルム１１のカール変化及び端部のひび割れの発生を抑制することができる。
【００７５】
本実施形態のフィルム製造方法によって得られた端面加工フィルム１１Ａは、環境調整工程において枚葉フィルム１１を予め十分に寸法変化させた上で端面加工が行われている。そのため、端面加工フィルム１１Ａを環境調整工程と同じ環境（例えば同じ湿度かつ同じ温度）で放置しても、寸法変化はほとんど生じない。このような作用は、樹脂フィルムとして光学フィルム（特に偏光フィルム）を用いた場合において特に顕著である。
【００７６】
また、光学フィルムを表示装置に貼り合わせる際は、最も長い端辺の寸法変化を小さく抑えることが重要となる。例えば、湿度４７％〜５７％、かつ温度１８℃〜２８℃の環境下で、２４時間保持した際、最も長い端辺の寸法変化率は、好ましくは０．０００２％／時未満であり、より好ましくは０．０００１％／時以下である。通常、樹脂フィルムの寸法変化率は、０．００００１％／時以上である。
【００７７】
光学フィルムが長方形状を有する場合には、湿度５２％、かつ温度２３℃の環境下で、２４時間保持した際、二つの長辺の寸法変化率が、何れも０．０００２％／時未満であることが好ましい。これにより、寸法精度がより向上したフィルムを提供することができる。
【００７８】
なお、上記実施形態では、環境調整工程において枚葉フィルム１１を湿潤させる例を挙げて説明したが、これには限らない。例えば、環境調整工程において、枚葉フィルム１１を乾燥させてもよい。
【００７９】
また、上記実施形態では、端面加工工程において枚葉フィルムの端面を研磨する例を挙げて説明したが、これに限らない。例えば、端面研磨工程において、枚葉フィルムの端面をレーザーカット等の切断することで加工してもよい。これにより、枚葉フィルムを複数重ねた積層体とした場合であっても、端面研磨工程において、積層体の端面をレーザーカットでまとめて切断することができるため、作業性を向上させることができる。
【００８０】
また、上記実施形態では、樹脂フィルムとして光学フィルムを用いた例を挙げて説明したが、これに限らない。使用するフィルムは、少なくとも湿度による伸張、収縮などの寸法変化が生じ得るものであれば本発明による効果が十分に得られる。
【００８１】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において、設計要求等に基づき種々変更可能である。
【実施例】
【００８２】
以下、実施例により本発明をより具体的に説明するが、本発明は以下の実施例に限定されるものではない。【００８３】
（実施例１）
本発明者は、長方形状のフィルムを用いて放置環境を調整することによって、フィルムの短辺よりも長辺を露出させたほうが、フィルムをより長く伸ばすことができることを以下の評価により確認した。【００８４】
評価対象としてのフィルムは、長方形状の光学フィルム（図４に示すような長尺帯状の光学フィルムＦ１０Ｘから切り出した枚葉フィルム１１）を用いた。フィルムの長辺の長さは、１１０ｍｍとした。フィルムの短辺の長さは、６０ｍｍとした。フィルムの厚みは、２００μｍとした。【００８５】
図１０は、実施例におけるフィルムの長辺の寸法変化量を説明するための図である。図１１は、実施例におけるフィルムの短辺の寸法変化量を説明するための図である。図１０及び図１１の各グラフにおいて、横軸は時間［ｈｏｕｒ］、縦軸は寸法変化量［μｍ］を示す。【００８６】
本実施例における放置環境の温度は２３℃とした。
放置環境の湿度は、４５％、５５％、６５％の３つの条件とした。図１０及び図１１のグラフ中において、◇印は湿度４５％、□印は湿度５５％、△印は湿度６５％を示す。
フィルムの水分率（初期水分率）は、０．２８４％、０．４７６％、０．５９４％の３つの条件とした。図１０及び図１１において、実線は水分率０．２８４％のグラフ、一点鎖線は水分率０．４７６％のグラフ、破線は水分率０．５９４％のグラフを示す。フィルムの水分率は、乾燥重量法で測定した。乾燥重量法による測定に使用したサンプルは、一辺の長さが１００ｍｍの正方形とした。この際の乾燥条件は、温度１０５℃、乾燥時間２ｈｏｕｒとした。ここで、水分率を「α」、乾燥前のサンプル重量を「Ｍ１」、乾燥後のサンプル重量を「Ｍ２」とすると、以下の式（１）の関係が成り立つ。
α＝（Ｍ１-Ｍ２）／Ｍ１  ・・・（１）【００８７】
図１０及び図１１のグラフに示すように、長辺の寸法変化量は、各水分率、各湿度の条件の何れにおいても、短辺の寸法変化量よりも大きくなる結果を得た。また、長辺の寸法変化量は、各水分率、各湿度の条件の何れにおいても、短辺の寸法変化量に対して２倍程度となる結果を得た。
以上により、長方形状のフィルムを用いて放置環境を調整することによって、フィルムの短辺よりも長辺を露出させたほうが、フィルムをより長く伸張させることができることが確認できた。【００８８】
（実施例２）
本発明者は、長方形状のフィルムを用いて放置環境を調整することによって、「フィルムを露出させないよりも露出させたほうが、フィルムをより長く伸張させることができること」、及び、「各辺の寸法変化は、時間が６ｈｏｕｒ経過した後は収束に近づいていくこと」について、以下の評価により確認した。【００８９】
評価対象としてのフィルムは、長方形状の光学フィルム（図４に示すような長尺帯状の光学フィルムＦ１０Ｘから切り出した枚葉フィルム１１）を用いた。フィルムの長辺の長さは、１１０ｍｍとした。フィルムの短辺の長さは、６０ｍｍとした。フィルムの厚みは、２００μｍとした。
フィルムの放置状態は、一枚ずつ立て掛けた状態（図６に示すようなフィルム立て掛け台２０に立て掛けた状態）、積層体とした状態（図７に示すようなフィルム支持台３０に支持させた状態）の２つの状態とした。フィルムを積層体とした状態では、積層体のうち、この積層体の厚み方向で中央部及び端部の２つの位置にあるフィルムを用いた。なお、積層体の厚み方向における中央部は、図７に示すＴ１の部分（例えば、１００枚のフィルムを重ねて積層体とした場合には５０枚目）に相当する。積層体の厚み方向における端部は、図７に示すＴ２の部分（例えば、１００枚のフィルムを重ねて積層体とした場合には２５枚目）に相当する。【００９０】
図１２は、本実施例におけるフィルムの放置状態を説明するための図である。図１２中において、符号Ｊ１は第一壁Ｗ１で覆われている第一長辺、符号Ｊ２は第一長辺Ｗ１の反対側において外部に露出している第二長辺、符号Ｋ１は第二壁Ｗ２で覆われている第一短辺、符号Ｋ２は第一短辺Ｋ１の反対側において外部に露出している第二短辺を示す。【００９１】
図１３は、本実施例におけるフィルムの第一長辺の寸法変化量を説明するための図である。図１４は、本実施例におけるフィルムの第二長辺の寸法変化量を説明するための図である。図１５は、本実施例におけるフィルムの第一短辺の寸法変化量を説明するための図である。図１６は、本実施例におけるフィルムの第二短辺の寸法変化量を説明するための図である。図１３〜図１６の各グラフにおいて、横軸は時間［ｈｏｕｒ］、縦軸は寸法変化量［μｍ］を示す。【００９２】
本実施例における放置環境の温度は２３℃、湿度は５５％とした。
フィルムの放置状態は、上述の通り、一枚ずつ立て掛けた状態、積層体とした状態とした。フィルムを積層体とした状態では、積層体のうち、この積層体の厚み方向で中央部及び端部の２つの位置にあるフィルムを用いた。
図１３〜図１６の各グラフ中において、◇印は一枚ずつ立て掛けた状態、□印は積層体の厚み方向で中央部、△印は積層体の厚み方向で端部を示す。
フィルムの水分率（初期水分率）は０．２８９％、０．３６１％の２つの条件とした。
また、図１３〜図１６の各グラフ中において、実線は水分率０．２８９％のグラフ、一点鎖線は水分率０．３６１％のグラフを示す。なお、水分率は上記式（１）を用いて算出した。【００９３】
図１３及び図１４に示すように、第二長辺の寸法変化量は、各放置状態、各水分率の何れにおいても、第一長辺の寸法変化量よりも大きくなる傾向があるとの結果を得た。
図１５及び図１６に示すように、第二短辺の寸法変化量は、長辺の寸法変化量の結果ほどの差はないが、各放置状態、各水分率の何れにおいても、第一短辺の寸法変化量よりも大きくなる傾向があるとの結果を得た。
また、図１３〜図１６の各グラフに示すように、各辺の寸法変化量は、時間が６ｈｏｕｒ経過するまでに最も大きくなるとの結果を得た。
以上により、長方形状のフィルムを用いて放置環境を調整することによって、フィルムを露出させないよりも露出させたほうが、フィルムをより長く伸張させることができることが確認できた。また、フィルムの各辺の寸法変化は、時間が６ｈｏｕｒ経過した後は収束に近づいていくことが確認できた。【００９４】
（実施例３）
本発明者は、長方形状のフィルムを用いて放置環境を調整することによって、フィルムの寸法精度を向上することができることを以下の評価により確認した。【００９５】
評価対象としてのフィルムは、長方形状の光学フィルム（図４に示すような長尺帯状の光学フィルムＦ１０Ｘから切り出した枚葉フィルム１１）を用いた。フィルムの長辺の長さは、１１０ｍｍとした。フィルムの短辺の長さは、６０ｍｍとした。フィルムの厚みは、２００μｍとした。
フィルムの放置状態は、上述の通り、一枚ずつ立て掛けた状態、積層体とした状態とした。フィルムを積層体とした状態では、積層体のうち、この積層体の厚み方向で中央部及び端部の２つの位置にあるフィルムを用いた。【００９６】
なお、比較例のフィルム製造方法は、環境調整工程を有していないものとした。比較例においては、環境調整工程を経ずに端面加工工程に至る。【００９７】
一方、本実施例のフィルム製造方法は、環境調整工程を有するものとした。本実施例においては、枚葉フィルム取得工程と端面加工工程との間に、環境調整工程を有する。本実施例において、放置環境の温度は２３℃、湿度は５２％、放置時間は４８ｈｏｕｒとした。【００９８】
また、本実施例及び比較例の端面加工工程では、研磨装置として、前述のメガロテクニカ株式会社製の中小型研磨機（型式ＰＬＢＰ３００）を用いた。研磨条件は、平行アーバー、回転数４０００ｒｐｍ、送り速度５００ｍｍ／ｍｉｎ、クランプ圧力０．０６ＭＰａ、切り込み量（片側０．５ｍｍ）とした。【００９９】
図１７は、本実施例及び比較例におけるフィルムの第一長辺の寸法変化量を示す図である。図１８は、本実施例及び比較例におけるフィルムの第二長辺の寸法変化量を示す図である。図１９は、本実施例及び比較例におけるフィルムの第一短辺の寸法変化量を示す図である。図２０は、本実施例及び比較例におけるフィルムの第二短辺の寸法変化量を示す図である。図１７〜図２０の各グラフにおいて、横軸は時間［ｄａｙ］、縦軸は寸法変化量［μｍ］を示す。また、図１７〜図２０の各グラフ中において、実線は実施例のグラフ、破線は比較例のグラフを示す。【０１００】
なお、図１７〜図２０は、端面加工工程後に再度放置環境下でフィルムを放置したときのグラフである。すなわち、図１７〜図２０は、端面加工工程を経て得られたフィルムについて、放置環境下（温度２３℃、湿度５２％）にて保持し、その寸法変化を確認した結果を示している。【０１０１】
フィルムの放置状態は、上述の通り、一枚ずつ立て掛けた状態、及び、積層体とした状態とした。積層体とした状態では、積層体のうち、この積層体の厚み方向で中央部及び端部の２つの位置にあるフィルムを用いた。
また、図１７〜図２０の各グラフ中において、◇印は一枚ずつ立て掛けた状態、□印は積層体の厚み方向で中央部、△印は積層体の厚み方向で端部を示す。【０１０２】
図１７〜図２０の各グラフに示すように、本実施例の寸法変化量は、各辺、各放置状態の何れにおいても、比較例の寸法変化量よりも小さくなるとの結果が得られた。
特に、寸法変化が生じ易い長辺側において、実施例の寸法変化量は、比較例の寸法変化量よりも顕著に小さくなるとの結果が得られた。
ここで、比較例では、図１７に示すように、積層体の厚み方向で端部（図１７に示す△印）の位置にあるフィルムの第一長辺において寸法変化量が最大となり、時間７ｄａｙで３０μｍ程度となる結果を得た。
これに対し、本実施例では、積層体の厚み方向で中央部（図１７に示す□印）の位置にあるフィルムの第一長辺において寸法変化量が最大となり、時間７ｄａｙで１０μｍ程度となる結果が得られた。【０１０３】
本実施例及び比較例における寸法変化量の結果から求めた、本実施例及び比較例における長辺の寸法変化率を下記表１に示す。
なお、長辺の寸法変化率（％／時）は、以下の式（２）により算出した。
Ｄ＝（Ｅ／Ｈ）×１００（％）÷２４（時）  ・・・（２）
ここで、上記式（２）中において、「Ｄ」は長辺の寸法変化率（％／時）、「Ｅ」はフィルムを２４時間保持した際の長辺の寸法変化量（ｍｍ）、「Ｈ」は寸法変化前の長辺の長さ（ｍｍ）とする。なお、本実施例においては、Ｈ＝１１０ｍｍである。また、下記表１において、４日後または７日後の長辺の寸法変化率は、上記式（２）中において、「Ｅ」をフィルムを４日間（９６時間）または７日間（１６８時間）保持した際の長辺の寸法変化量（ｍｍ）とし、２４（時）を９６（時）または１６８（時）として、算出した値である。【０１０４】
【表１】
2017111048.tif 000003
【０１０５】
表１に示すように、比較例では、フィルムの放置状態を一枚ずつ立て掛けた状態とした場合に、第一長辺において寸法変化率が最大となり、０．０００５％／時となる結果を得た。
これに対し、実施例では、フィルムの放置状態を、一枚ずつ立て掛けた状態、積層体とした状態（積層体の厚み方向で中央部及び端部の２つの位置にあるフィルムを用いた場合）とした場合の何れにおいても、フィルムの長辺の寸法変化率は何れも０．０００１％／時以下となる結果が得られた。
以上により、長方形状のフィルムを用いて放置環境を調整することによって、フィルムの寸法精度を向上させることができることが確認できた。
【符号の説明】
【０１０６】
１１…枚葉フィルム  １１Ａ…端面加工フィルム  １１ａ…枚葉フィルムの主面  １１ｅ…枚葉フィルムの端面  １２…積層体  １３…ダミーフィルム  Ｆ１０Ｘ…光学フィルム（樹脂フィルム）
【図１】
2017111048.tif 000004
【図２】
2017111048.tif 000005
【図３】
2017111048.tif 000006
【図４】
2017111048.tif 000007
【図５】
2017111048.tif 000008
【図６】
2017111048.tif 000009
【図７】
2017111048.tif 000010
【図８】
2017111048.tif 000011
【図９】
2017111048.tif 000012
【図１０】
2017111048.tif 000013
【図１１】
2017111048.tif 000014
【図１２】
2017111048.tif 000015
【図１３】
2017111048.tif 000016
【図１４】
2017111048.tif 000017
【図１５】
2017111048.tif 000018
【図１６】
2017111048.tif 000019
【図１７】
2017111048.tif 000020
【図１８】
2017111048.tif 000021
【図１９】
2017111048.tif 000022
【図２０】
2017111048.tif 000023
【国際調査報告】
2017111048.tif 000024
2017111048.tif 000025
2017111048.tif 000026
2017111048.tif 000027